(57)【要約】      （修正有）【課題】液晶表示装置の偏光素子として適用された際に、液晶表示装置を斜め方向から見た場合のコントラストの更なる改善が可能な、厚さ方向に吸収軸を持つ異方性光吸収層を有する積層体、及び、液晶表示装置を提供する。【解決手段】偏光子１、異方性光吸収層２及び位相差層３を有し、異方性光吸収層は、厚さ方向に吸収軸を有し、下記式（Ｉ）及び（ＩＩＩ）を満たす積層体１０。式（Ｉ）：ＲｔｈＡＣ［５５０］≦１０ｎｍ式（ＩＩＩ）：Ｂ−３０ｎｍ≦Ｒｔｈ位相差［５５０］≦Ｂ＋３０ｎｍ  Ｒｔｈ位相差［５５０］は、波長５５０ｎｍにおける位相差層の厚さ方向のレターデーションを表し、Ｂは、式（Ｘ）より求められる値である。式（Ｘ）：Ｂ＝［０．８×（Δｋ［５５０］×ｄＡＣ−３０ｎｍ）２＋０．７×（ＲｔｈＡＣ［５５０］＋１０ｎｍ）２］０．５−３０ｎｍ【選択図】図１
2018022153.tif 000002
【特許請求の範囲】
【請求項１】
偏光子、異方性光吸収層及び位相差層を有し、
前記異方性光吸収層は、厚さ方向に吸収軸を有し、
前記偏光子の吸収軸と前記位相差層の面内遅相軸とが平行または直交であり、
下記式（Ｉ）及び（ＩＩＩ）を満たす積層体。
式（Ｉ）：ＲｔｈＡＣ［５５０］≦１０ｎｍ
ＲｔｈＡＣ［５５０］は、波長５５０ｎｍにおける前記異方性光吸収層の厚さ方向のレターデーションを表し、
式（ＩＩＩ）：Ｂ−３０ｎｍ≦Ｒｔｈ位相差［５５０］≦Ｂ＋３０ｎｍ
Ｒｔｈ位相差［５５０］は、波長５５０ｎｍにおける前記位相差層の厚さ方向のレターデーションを表し、
Ｂは、式（Ｘ）より求められる値であり、
式（Ｘ）：Ｂ＝［０．８×（Δｋ［５５０］×ｄＡＣ−３０ｎｍ）２
＋０．７×（ＲｔｈＡＣ［５５０］＋１０ｎｍ）２］０．５−３０ｎｍ
Δｋ［５５０］は、式（Ｙ−１）より求められる値であり、
式（Ｙ−１）：Δｋ［５５０］＝ｋｅ［５５０］−ｋｏ［５５０］
ｋｏ［５５０］は、波長５５０ｎｍにおける前記異方性光吸収層の面内方向の吸収係数を表し、
ｋｅ［５５０］は、波長５５０ｎｍにおける前記異方性光吸収層の厚さ方向の吸収係数を表し、
ｄＡＣは前記異方性光吸収層の厚さを表す。
【請求項２】
さらに下記式（ＩＩ）を満たす、請求項１に記載の積層体。
式（ＩＩ）：Ａ−３０ｎｍ≦Ｒｅ位相差［５５０］≦Ａ＋３０ｎｍ
Ｒｅ位相差［５５０］は、波長５５０ｎｍにおける前記位相差層の面内方向のレターデーションを表し、
Ａは、式（Ｚ）より求められる値である。
式（Ｚ）：Ａ＝−２２０×(１．３９−Ａｃｏｓ[（Δｋ［５５０］×ｄＡＣ−９５ｎｍ）／｛（Δｋ［５５０］×ｄＡＣ−９５ｎｍ）２＋（ＲｔｈＡＣ［５５０］×１．６−３２ｎｍ）２｝０．５］)
ただし、前記偏光子の吸収軸と前記位相差層の面内遅相軸とが平行である場合、Ｒｅ位相差［５５０］は負の値として示し、前記偏光子の吸収軸と前記位相差層の面内遅相軸とが直交である場合、Ｒｅ位相差［５５０］は正の値として示す。
【請求項３】
前記異方性光吸収層内において、二色性色素が膜面に対して垂直に配向している、請求項１又は２に記載の積層体。
【請求項４】
前記異方性光吸収層が棒状二色性色素と棒状液晶性化合物とを含む、請求項１〜３のいずれか１項に記載の積層体。
【請求項５】
前記異方性光吸収層が下記式（ＩＶ）及び（Ｖ）を満たす、請求項１〜４のいずれか１項に記載の積層体。
式（ＩＶ）：０．５０≦Δｋ［４５０］／Δｋ［５５０］≦１．２０
式（Ｖ）：０．６９≦Δｋ［６３０］／Δｋ［５５０］≦１．４０
Δｋ［４５０］は、式（Ｙ−２）より求められる値であり、
式（Ｙ−２）：Δｋ［４５０］＝ｋｅ［４５０］−ｋｏ［４５０］
ｋｏ［４５０］は、波長４５０ｎｍにおける前記異方性光吸収層の面内方向の吸収係数を表し、
ｋｅ［４５０］は、波長４５０ｎｍにおける前記異方性光吸収層の厚さ方向の吸収係数を表し、
Δｋ［６３０］は、式（Ｙ−３）より求められる値であり、
式（Ｙ−３）：Δｋ［６３０］＝ｋｅ［６３０］−ｋｏ［６３０］
ｋｏ［６３０］は、波長６３０ｎｍにおける前記異方性光吸収層の面内方向の吸収係数を表し、
ｋｅ［６３０］は、波長６３０ｎｍにおける前記異方性光吸収層の厚さ方向の吸収係数を表す。
【請求項６】
前記異方性光吸収層が下記式（ＶＩ）を満たす、請求項１〜５のいずれか１項に記載の積層体。
式（ＶＩ）：ｋｏ［５５０］×ｄＡＣ≦８ｎｍ
【請求項７】
請求項１〜６のいずれか１項に記載の積層体と、液晶セルと、リア側偏光子と、を含み、
前記積層体中の前記偏光子の吸収軸と前記リア側偏光子の吸収軸とが直交しており、
前記積層体中の前記偏光子と前記液晶セルとの間に、前記異方性光吸収層及び前記位相差層を有する、液晶表示装置。
【請求項８】
前記液晶セルが、電界無印加状態で、液晶性化合物が面内に配向する液晶セルである、請求項７に記載の液晶表示装置。
【発明の詳細な説明】
【技術分野】
【０００１】
本発明は、積層体及び液晶表示装置に関する。
【背景技術】
【０００２】
液晶表示装置の広視野角化のために、面内に吸収軸を持つ偏光子に加え、厚さ方向に吸収軸を持つ異方性光吸収層を併用する技術が知られている。例えば特許文献１では、視野角、コントラスト及び表示の均一性に優れる液晶表示装置を形成しうる偏光素子として、二色性物質を保持してなり、その光吸収軸が素子平面に対して垂直状態又は傾斜状態にあることを特徴とする偏光素子が提案されている。
【先行技術文献】
【特許文献】
【０００３】
【特許文献１】特開２００１−２４２３２０号公報
【発明の概要】
【発明が解決しようとする課題】
【０００４】
一方、昨今の液晶表示装置に求められる画質の要求が高まったことに伴い、厚さ方向に吸収軸を持つ異方性光吸収層を偏光素子として用いるだけでは、液晶表示装置を斜め方向から見た際のコントラストの改善に関して未だ不十分となる場合があった。
【０００５】
そこで本発明は、液晶表示装置の偏光素子として適用された際に、液晶表示装置を斜め方向から見た場合のコントラストの更なる改善が可能な、厚さ方向に吸収軸を持つ異方性光吸収層を有する積層体、及び、液晶表示装置を提供することを課題とする。
【課題を解決するための手段】
【０００６】
本発明者らは、厚さ方向に吸収軸を持つ異方性光吸収層は、その屈折率異方性に起因して厚さ方向のレターデーションを有することに着目した。本発明者らの鋭意検討の結果、異方性光吸収層の厚さ方向のレターデーションは円偏光性を付与する作用を発現し、吸収異方性は偏光の方位を変換する作用を発現することを見出した。さらに検討を重ね、異方性光吸収層の厚さ方向のレターデーション及び吸収異方性と特定の関係にある位相差層を用いることで、所望の効果が得られることを見出した。
すなわち、以下の構成により上記課題を達成することができることを見出した。
【０００７】
［１］  偏光子、異方性光吸収層及び位相差層を有し、
異方性光吸収層は、厚さ方向に吸収軸を有し、
偏光子の吸収軸と位相差層の面内遅相軸とが平行または直交であり、
後述する式（Ｉ）及び（ＩＩＩ）を満たす積層体。
［２］  さらに後述する式（ＩＩ）を満たす、［１］に記載の積層体。
［３］  異方性光吸収層内において、二色性色素が膜面に対して垂直に配向している、［１］又は［２］に記載の積層体。
［４］  異方性光吸収層が棒状二色性色素と棒状液晶性化合物とを含む、［１］〜［３］のいずれかに記載の積層体。
［５］  異方性光吸収層が後述する式（ＩＶ）及び（Ｖ）を満たす、［１］〜［４］のいずれかに記載の積層体。
［６］  異方性光吸収層が後述する式（ＶＩ）を満たす、［１］〜［５］のいずれかに記載の積層体。
［７］  ［１］〜［６］のいずれかに記載の積層体と、液晶セルと、リア側偏光子と、を含み、
積層体中の偏光子の吸収軸とリア側偏光子の吸収軸とが直交しており、
積層体中の偏光子と液晶セルとの間に、異方性光吸収層及び位相差層を有する、液晶表示装置。
［８］  液晶セルが、電界無印加状態で、液晶性化合物が面内に配向する液晶セルである、［７］に記載の液晶表示装置。
【発明の効果】
【０００８】
本発明によれば、液晶表示装置の偏光素子として適用された際に、液晶表示装置を斜め方向から見た場合のコントラストの更なる改善が可能な、厚さ方向に吸収軸を持つ異方性光吸収層を有する積層体、及び、液晶表示装置を提供できる。
【図面の簡単な説明】
【０００９】
【図１】本発明の積層体の実施形態の例を示す模式的な断面図である。
【図２】本発明の積層体の液晶表示装置の例を示す模式的な断面図である。
【図３】異方性光吸収層に入射した光の偏光状態の変化を、ポアンカレ球を使用して説明するための図である。
【発明を実施するための形態】
【００１０】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値及び上限値として含む範囲を意味する。
また、本明細書において偏光板とは、偏光子の少なくとも一方に偏光板保護層、又は機能層が配置されたものを言い、偏光子と偏光板は区別して用いる。
また、本明細書において、平行、直交、及び、垂直とは、それぞれ厳密な意味での平行、直交、及び、垂直を意味するのではなく、平行±５°の範囲、直交±５°の範囲、及び、垂直±５°の範囲を意味する。
【００１１】
《レターデーション》
本発明において、Ｒｅ［λ］及びＲｔｈ［λ］は各々、波長λにおける面内のレターデーション及び厚さ方向のレターデーションを表す。特に記載がないときは、波長λは、５５０ｎｍとする。
本発明において、Ｒｅ［λ］、Ｒｔｈ［λ］はＡｘｏＳｃａｎ  ＯＰＭＦ−１（オプトサイエンス社製）において、波長λで測定した値である。ＡｘｏＳｃａｎにて平均屈折率（（Ｎｘ＋Ｎｙ＋Ｎｚ）／３）と膜厚（ｄ（μｍ））を入力することにより、
面内遅相軸方向（°）
Ｒｅ［λ］＝Ｒ０［λ］
Ｒｔｈ［λ］＝（（Ｎｘ＋Ｎｙ）／２ーＮｚ）×ｄ
が算出される。
【００１２】
また、本発明において、Ｒｅ［λ］に関して、正負の符号により、面内遅相軸の方向も合わせて表現する場合がある。本発明に用いられる位相差層に関しては、本発明に用いられる偏光子の吸収軸方向に面内遅相軸がある場合を負、透過軸方向に面内遅相軸がある場合を正として表す。
【００１３】
また、本発明において、位相差層が複数ある場合は、Ｒｅ［λ］、Ｒｔｈ［λ］は各々、各位相差層の値の総和を表す。
【００１４】
《屈折率》
本発明において、屈折率Ｎｘ、Ｎｙ、Ｎｚは、アッベ屈折計（ＮＡＲ−４Ｔ、アタゴ（株）製）を使用し、光源にナトリウムランプ（λ＝５８９ｎｍ）を用いて測定する。また波長依存性を測定する場合は、多波長アッベ屈折計ＤＲ−Ｍ２（アタゴ（株）製）にて、干渉フィルタとの組合せで測定できる。
また、ポリマーハンドブック（ＪＯＨＮ  ＷＩＬＥＹ＆ＳＯＮＳ，ＩＮＣ）、各種光学フィルムのカタログの値を使用することもできる。
主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）。
【００１５】
《吸収係数》
本発明において、ｋｏ［λ］及びｋｅ［λ］は各々、波長λにおける面内方向の吸収係数及び厚さ方向の吸収係数を表す。例えば、ｋｏ［５５０］は、波長５５０ｎｍにおける面内方向の吸収係数を表す。なお、特に記載がないときは、波長λは、５５０ｎｍとする。
本発明において、ｋｏ［λ］及びｋｅ［λ］は下記の方法により算出した値である。
ＡｘｏＳｃａｎ  ＯＰＭＦ−１（オプトサイエンス社製）において、波長λにおける、異方性光吸収層のミューラーマトリックスを極角を−５０°〜５０°まで１０°毎に計測する。スネルの式及びフレネルの式を考慮した下記理論式にフィッティングすることにより、異方性光吸収層の吸収軸方向（厚さ方向）及び透過軸方向（面内方向）の吸収係数ｋがそれぞれ算出される。
ｋ＝−ｌｏｇ（Ｔ）×λ／（４πｄ）
【００１６】
本発明の積層体の特徴点の一つとしては、異方性光吸収層と所定の関係を満たす位相差層とを組み合わせて用いている点が挙げられる。上述したように、異方性光吸収層は、異方性光吸収層を透過する光に円偏光性を付与する。より具体的には、まず、図３は、異方性光吸収層に入射した光の偏光状態の変化を、ポアンカレ球を使用して説明するための図である。図３に示すように、異方性光吸収層のＲｔｈＡＣ［５５０］で表される光学特性によって、異方性光吸収層に入射した点Ｐに位置する光は実線の方向に移動される。それに対して、異方性光吸収層のΔｋ［５５０］×ｄＡＣで表される光学特性によって、異方性光吸収層に入射した光は破線の方向に移動される。つまり、異方性光吸収層にした光は上記２つの光学特性の影響を受けて、実線と破線との間に位置する点の偏光状態となる。後述する式（Ｘ）中の「［０．８×（Δｋ［５５０］×ｄＡＣ−３０ｎｍ）２＋０．７×（ＲｔｈＡＣ［５５０］＋１０ｎｍ）２］０．５」部分は、その移動量に関連する部分である。さらに、式（Ｉ）及び（ＩＩＩ）で表される所定のＲｔｈＡＣ［５５０］を示す位相差層を組み合わせることにより、異方性光吸収層を出射した所定の偏光状態にある光をポアンカレ球の所定の赤道上近辺の位置に移動させることにより、本発明の効果が得られることを見出している。
【００１７】
＜積層体＞
図１に、本発明の積層体の第１実施形態の断面図を示す。
図１に示すように本発明の積層体１０は、偏光子１、異方性光吸収層２及び位相差層３を有し、異方性光吸収層２は、厚さ方向に吸収軸を有し、後述する式（Ｉ）及び（ＩＩＩ）を満たす積層体である。
ここで、図１では偏光子１、異方性光吸収層２、及び、位相差層３をこの順に有するが、偏光子１、位相差層３、及び、異方性光吸収層２の順に有していてもよい。また、位相差層３は複数の層から構成されていてもよく、偏光子１、位相差層３、異方性光吸収層２、及び、位相差層３の順に有していてもよい。
また、各層の間には別の層を有していてもよい。
【００１８】
積層体において、偏光子の吸収軸と位相差層の面内遅相軸とは、平行または直交である。
【００１９】
積層体は、式（ＩＩＩ）を満たす。以下の式（ＩＩＩ）は、Ｒｔｈ位相差［５５０］とＢとの差の絶対値が３０ｎｍ以下であることを表す。
式（ＩＩＩ）：Ｂ−３０ｎｍ≦Ｒｔｈ位相差［５５０］≦Ｂ＋３０ｎｍ
Ｒｔｈ位相差［５５０］は、波長５５０ｎｍにおける位相差層の厚さ方向のレターデーションを表し、
Ｂは、式（Ｘ）より求められる値であり、
式（Ｘ）：Ｂ＝［０．８×（Δｋ［５５０］×ｄＡＣ−３０ｎｍ）２
＋０．７×（ＲｔｈＡＣ［５５０］＋１０ｎｍ）２］０．５−３０ｎｍ
Δｋ［５５０］は、式（Ｙ−１）より求められる値であり、
式（Ｙ−１）：Δｋ［５５０］＝ｋｅ［５５０］−ｋｏ［５５０］
ｋｏ［５５０］は、波長５５０ｎｍにおける異方性光吸収層の面内方向の吸収係数を表し、
ｋｅ［５５０］は、波長５５０ｎｍにおける異方性光吸収層の厚さ方向の吸収係数を表し、
ｄＡＣは異方性光吸収層の厚さを表す。
【００２０】
なかでも、視野角コントラストをさらに改善できる点から、積層体は式（ＩＩＩ−１）を満たすことが好ましく、式（ＩＩＩ−２）を満たすことがより好ましい。
式（ＩＩＩ−１）：Ｂ−２０ｎｍ≦Ｒｔｈ位相差［５５０］≦Ｂ＋２０ｎｍ
式（ＩＩＩ−２）：Ｂ−１０ｎｍ≦Ｒｔｈ位相差［５５０］≦Ｂ＋１０ｎｍ
【００２１】
また、視野角コントラストをさらに改善するために、積層体は下記式（ＩＩ）を満たすことが好ましい。
式（ＩＩ）：Ａ−３０ｎｍ≦Ｒｅ位相差［５５０］≦Ａ＋３０ｎｍ
Ｒｅ位相差［５５０］は、波長５５０ｎｍにおける位相差層の面内方向のレターデーションを表し、
Ａは、式（Ｚ）より求められる値である。
式（Ｚ）：Ａ＝−２２０×(１．３９−Ａｃｏｓ[（Δｋ［５５０］×ｄＡＣ−９５ｎｍ）／｛（Δｋ［５５０］×ｄＡＣ−９５ｎｍ）２＋（ＲｔｈＡＣ［５５０］×１．６−３２ｎｍ）２｝０．５］)
ただし、偏光子の吸収軸と位相差層の面内遅相軸とが平行である場合、Ｒｅ位相差［５５０］は負の値として示し、偏光子の吸収軸と位相差層の面内遅相軸とが直交である場合、Ｒｅ位相差［５５０］は正の値として示す。例えば、積層体中の偏光子の吸収軸と位相差層の面内遅相軸とが平行である場合、上記測定法により算出される波長５５０ｎｍにおける位相差層の面内方向のレターデーションの値が１００ｎｍであった際には、Ｒｅ位相差［５５０］は１００ｎｍ（正の値）として示す。また、例えば、積層体中の偏光子の吸収軸と位相差層の面内遅相軸とが直交である場合、上記測定法により算出される波長５５０ｎｍにおける位相差層の面内方向のレターデーションの値が１００ｎｍであった際には、Ｒｅ位相差［５５０］は−１００ｎｍ（負の値）として示す。
【００２２】
以下、積層体を構成する各部材について詳述する。
【００２３】
〔偏光子〕
偏光子は、いわゆる通常用いられる偏光子であり、面内方向に吸収軸を有する。本発明に用いられる偏光子は、一般的な吸収型偏光子であってもよい。例えば、バインダー、及び、ヨウ素又は二色性色素を含む偏光子が挙げられる。このような偏光子においては、ヨウ素及び二色性色素がバインダー中で配向することで偏光性能を発現する。ヨウ素及び二色性色素は、バインダー分子に沿って配向するか、又は、二色性色素が液晶のような自己組織化により一方向に配向することが好ましい。
市販の偏光子は、延伸したポリマーを、浴槽中のヨウ素又は二色性色素の溶液に浸漬し、バインダー中にヨウ素又は二色性色素を浸透させることで作製されるのが一般的である。このようにして作製された偏光子を、本発明に用いられる偏光子として利用できる。
【００２４】
偏光子の厚さは特に制限されないが、薄型化の点で、３５μｍ以下が好ましく、３〜２５μｍがより好ましく、４〜１５μｍがさらに好ましい。
【００２５】
〔異方性光吸収層〕
本発明に用いられる異方性光吸収層は、厚さ方向に吸収軸を有する層であり、下記式（Ｉ）を満たす。
式（Ｉ）：ＲｔｈＡＣ［５５０］≦１０ｎｍ
ここで、ＲｔｈＡＣ［５５０］は、波長５５０ｎｍにおける異方性光吸収層の厚さ方向のレターデーションを表す。
ＲｔｈＡＣ［５５０］は、−３００ｎｍ≦ＲｔｈＡＣ［５５０］≦５ｎｍを満たすことが好ましく、−２００ｎｍ≦ＲｔｈＡＣ［５５０］＜０ｎｍを満たすことがより好ましい。
【００２６】
異方性光吸収層の厚さｄＡＣは、上記式（ＩＩＩ）の関係を満たせば特に制限はないが、装置の薄型化の観点からは薄いほうが好ましい。
具体的には、０．１〜５．０μｍであることが好ましく、０．２〜２．０μｍであることがより好ましい。
【００２７】
異方性光吸収層の面内方向の吸収係数ｋｏ［λ］、及び、厚さ方向の吸収係数ｋｅ［λ］については、上記式（ＩＩＩ）の関係を満たせば特に制限はない。
具体的には、０．０００５≦ｋｏ［５５０］≦０．００８であることが好ましい。また、０．０３≦ｋｅ［５５０］≦０．５であることが好ましい。
【００２８】
また、Δｋ［５５０］＝ｋｅ［５５０］−ｋｏ［５５０］にて算出されるΔｋ［５５０］についても、１０ｎｍ≦Δｋ［５５０］×ｄＡＣ≦２２０ｎｍであることが好ましく、２５ｎｍ≦Δｋ［５５０］×ｄＡＣ≦１８０ｎｍであることがより好ましい。
【００２９】
さらに、斜め方向から見た時の色味変化を改善する観点から、異方性光吸収層は下記式（ＩＶ）の関係、及び、式（Ｖ）の関係を満たすことが好ましい。
式（ＩＶ）：０．５０≦Δｋ［４５０］／Δｋ［５５０］≦１．２０
式（Ｖ）：０．６９≦Δｋ［６３０］／Δｋ［５５０］≦１．４０
なお、Δｋ［４５０］は、式（Ｙ−２）より求められる値であり、
式（Ｙ−２）：Δｋ［４５０］＝ｋｅ［４５０］−ｋｏ［４５０］
ｋｏ［４５０］は、波長４５０ｎｍにおける異方性光吸収層の面内方向の吸収係数を表し、
ｋｅ［４５０］は、波長４５０ｎｍにおける異方性光吸収層の厚さ方向の吸収係数を表し、
Δｋ［６３０］は、式（Ｙ−３）より求められる値であり、
式（Ｙ−３）：Δｋ［６３０］＝ｋｅ［６３０］−ｋｏ［６３０］
ｋｏ［６３０］は、波長６３０ｎｍにおける異方性光吸収層の面内方向の吸収係数を表し、
ｋｅ［６３０］は、波長６３０ｎｍにおける異方性光吸収層の厚さ方向の吸収係数を表す。
【００３０】
なかでも、上記効果がより優れる点で、異方性光吸収層は下記式（ＩＶ−１）及び（Ｖ−１）の少なくとも一方を満たすことが好ましい。
式（ＩＶ−１）：０．６０≦Δｋ［４５０］／Δｋ［５５０］≦１．０５
式（Ｖ−１）：０．９２≦Δｋ［６３０］／Δｋ［５５０］≦１．３９
さらに、異方性光吸収層は下記式（ＩＶ−２）及び（Ｖ−２）の少なくとも一方を満たすことがより好ましい。
式（ＩＶ−２）：０．７１≦Δｋ［４５０］／Δｋ［５５０］≦０．９２
式（Ｖ−２）：１．０５≦Δｋ［６３０］／Δｋ［５５０］≦１．２５
【００３１】
また、正面白輝度比がより優れる点で、吸収係数と厚さの関係では下記式（ＶＩ）を満たすことが好ましい。
式（ＶＩ）：ｋｏ［５５０］×ｄＡＣ≦８ｎｍ
【００３２】
異方性光吸収層の材料については、特に制限はない。上記式（ＩＩＩ）を満足する異方性光吸収層であればいずれも利用できる。
異方性光吸収層の作製方法の一例としては、可視光域の光に対する吸収能に異方性のある色素、例えば二色性色素、を利用して作製する方法が挙げられる。この方法では、二色性色素の分子を配向させて、厚さ方向の吸収係数異方性を大きくして、厚さ方向に吸収軸を持つ異方性光吸収層を作製する。
二色性色素を所望の配向とする技術は、二色性色素を利用した偏光子の作製技術、及び、ゲスト−ホスト液晶セルの作製技術などを参考にできる。例えば、特開２００２−９０５２６号公報に記載の二色性偏光素子の作製方法、及び、特開２００２−９９３８８号公報に記載のゲストホスト型液晶表示装置の作製方法で利用されている技術を、本発明に用いられる異方性光吸収層の作製にも利用できる。
【００３３】
二色性色素は、その分子の形状が棒状であるものと、円盤状であるものとに分類でき、異方性光吸収層の作製にはいずれを使用してもよい。
分子が棒状の二色性色素の例には、アゾ色素、アントラキノン色素、ペリレン色素、又は、メリシアニン色素が好ましい。例えば、アゾ色素としては、特開平１１−１７２２５２号公報に記載の例、アントラキノン色素としては、特開平８−６７８２２号公報に記載の例、ペリレン色素としては、特開昭６２−１２９３８０号公報等に記載の例、メリシアニン色素としては特開２００２−２４１７５８号公報に記載の例が挙げられる。
これらは単独で使用してもよく、２種以上を併用してもよい。
【００３４】
分子が円盤状の二色性色素の例には、ＯＰＴＩＶＡ  Ｉｎｃ．に代表されるリオトロピック液晶が挙げられ、“Ｅ−Ｔｙｐｅ偏光子”として用いられるものが知られている。例えば、特開２００２−９０５４７号公報に記載の材料が挙げられる。また、同様に円盤状に光を吸収する化学構造として紐状ミセル型の構造を利用したピスアゾ系二色性色素を用いた例もあり、特開２００２−９０５２６号公報に記載の材料が挙げられる。
これらは単独で使用してもよく、２種以上を併用してもよい。
【００３５】
本発明においては、棒状の二色性色素を用いることが好ましい。
【００３６】
二色性色素を含む異方性光吸収層の作製方法としては、例えば、ゲストホスト型液晶セルの技術を利用して、ホスト液晶の配向に付随させて二色性色素の分子を、上記のような所望の配向にすることにより異方性光吸収層を作製する方法が挙げられる。具体的には、ゲストとなる二色性色素と、ホスト液晶となる棒状液晶性化合物とを混合し、ホスト液晶を配向させるとともに、その液晶分子の配向に沿って二色性色素の分子を配向させて、その配向状態を固定することで、本発明に用いられる異方性光吸収層を作製できる。
【００３７】
本発明に用いられる異方性光吸収層の光吸収特性の使用環境による変動を防止するために、二色性色素の配向を、化学結合の形成によって固定するのが好ましい。例えば、ホスト液晶、二色性色素、又は所望により添加される重合性成分の重合を進行させることで、配向を固定できる。
【００３８】
また、一対の基板に、二色性色素とホスト液晶とを少なくとも含む液晶層を有するゲストホスト型液晶セルそのものを、本発明に用いられる異方性光吸収層として利用してもよい。ホスト液晶の配向（及びそれに付随する二色性色素分子の配向）は、基板内面に形成された配向膜によって制御でき、電界等の外部刺激を与えない限り、その配向状態は維持され、本発明に用いられる異方性光吸収層の光吸収特性を一定にできる。
【００３９】
また、ポリマーフィルム中に二色性色素を浸透させて、ポリマーフィルム中のポリマー分子の配向に沿って二色性色素を配向させることで、本発明に用いられる異方性光吸収層に要求される光吸収特性を満足するポリマーフィルムを作製できる。
具体的には、二色性色素の溶液をポリマーフィルムの表面に塗布して、フィルム中に浸透させて、異方性光吸収層を作製できる。二色性色素の配向は、ポリマーフィルム中のポリマー鎖の配向、その性質（ポリマー鎖又はそれが有する官能基等の化学的及び物理的性質）、及び、塗布方法などによって調整できる。この方法の詳細については、特開２００２−９０５２６号公報に記載されている。
【００４０】
〔位相差層〕
位相差層は、上記式（ＩＩＩ）を満たす位相差層である。
位相差層は複数層から構成されていてもよく、その場合は各層の値の総和が上記式（ＩＩＩ）を満たす。
【００４１】
位相差層のＲｅ位相差［５５０］は−４００〜４００ｎｍが好ましく、−１００〜２５０ｎｍがより好ましく、−１０〜２００ｎｍがさらに好ましい。なお、上述したように、偏光子の吸収軸と位相差層の面内遅相軸とが平行である場合、Ｒｅ位相差［５５０］は負の値として示し、偏光子の吸収軸と位相差層の面内遅相軸とが直交である場合、Ｒｅ位相差［５５０］は正の値として示す。
また、位相差層のＲｔｈ位相差［５５０］は−１００〜２５０ｎｍが好ましく、−５０〜１５０ｎｍがより好ましい。
【００４２】
位相差層は各種公知のものを用いることができる。具体的には、ポリマーフィルム、及び、液晶性化合物を配向させ、重合させて、硬化した位相差層等が挙げられる。
【００４３】
積層体は、偏光子、異方性光吸収層、及び、位相差層以外の他の層を含んでいてもよい。
例えば、積層体は、液晶性化合物の配向方向を規定する機能を有する配向膜を含んでいてもよい。
また、積層体は、各層間を接着するための接着層または粘着層を含んでいてもよい。
さらに、積層体は、偏光子を保護するための偏光子保護フィルムを含んでいてもよい。
【００４４】
＜液晶表示装置＞
図２に示すように、本発明の液晶表示装置１００は、偏光子１、異方性光吸収層２、及び、位相差層３を有する積層体１０と、液晶セル４と、リア側偏光子５を有する。偏光子１は、いわゆるフロント側偏光子として機能する。
また、偏光子１と液晶セル４との間に、異方性光吸収層２及び位相差層３を有する。図２では、偏光子１、異方性光吸収層２、位相差層３、及び、液晶セル４の順に配置されているが、偏光子１、位相差層３、異方性光吸収層２、及び、液晶セル４の順に配置されていてもよい。
また、偏光子１の吸収軸と、リア側偏光子５の吸収軸は直交している。
【００４５】
〔液晶セル〕
本発明の液晶表示装置に利用される液晶セルは、ＶＡ（Ｖｉｒｔｉｃａｌ Ａｌｉｇｎｍｅｎｔ）モード、ＯＣＢ（Ｏｐｔｉｃａｌｌｙ Ｃｏｍｐｅｎｓａｔｅｄ Ｂｅｎｄ）モード、ＩＰＳ（Ｉｎ−Ｐｌａｎｅ−Ｓｗｉｔｃｈｉｎｇ）モード、又はＴＮ（Ｔｗｉｓｔｅｄ Ｎｅｍａｔｉｃ）であることが好ましいが、これらに限定されるものではない。
ＴＮモードの液晶セルでは、電圧無印加時に棒状液晶性分子が実質的に水平配向し、さらに６０〜１２０゜にねじれ配向している。ＴＮモードの液晶セルは、カラーＴＦＴ（Ｔｈｉｎ  Ｆｉｌｍ  Ｔｒａｎｓｉｓｔｏｒ）液晶表示装置として最も多く利用されており、多数の文献に記載がある。
ＶＡモードの液晶セルでは、電圧無印加時に棒状液晶性分子が実質的に垂直に配向している。ＶＡモードの液晶セルには、（１）棒状液晶性分子を電圧無印加時に実質的に垂直に配向させ、電圧印加時に実質的に水平に配向させる狭義のＶＡモードの液晶セル（特開平２−１７６６２５号公報記載）に加えて、（２）視野角拡大のため、ＶＡモードをマルチドメイン化した（ＭＶＡモードの）液晶セル（ＳＩＤ９７、Ｄｉｇｅｓｔ ｏｆ ｔｅｃｈ．Ｐａｐｅｒｓ（予稿集）２８（１９９７）８４５記載）、（３）棒状液晶性分子を電圧無印加時に実質的に垂直配向させ、電圧印加時にねじれマルチドメイン配向させるモード（ｎ−ＡＳＭモード）の液晶セル（日本液晶討論会の予稿集５８〜５９（１９９８）記載）及び（４）ＳＵＲＶＩＶＡＬモードの液晶セル（ＬＣＤインターナショナル９８で発表）が含まれる。また、ＰＶＡ（Ｐａｔｔｅｒｎｅｄ Ｖｅｒｔｉｃａｌ Ａｌｉｇｎｍｅｎｔ）型、光配向型（Ｏｐｔｉｃａｌ Ａｌｉｇｎｍｅｎｔ）、及びＰＳＡ（Ｐｏｌｙｍｅｒ−Ｓｕｓｔａｉｎｅｄ Ａｌｉｇｎｍｅｎｔ）のいずれであってもよい。これらのモードの詳細については、特開２００６−２１５３２６号公報、及び特表２００８−５３８８１９号公報に詳細な記載がある。
【００４６】
ＩＰＳモードの液晶セルは、液晶性化合物が基板に対して実質的に平行に配向しており、基板面に平行な電界が印加することで液晶分子が平面的に応答する。即ち電界無印加状態で、液晶性化合物が面内に配向している。ＩＰＳモードは電界無印加状態で黒表示となり、上下一対の偏光板の吸収軸は直交している。
【００４７】
〔リア側偏光子〕
本発明に用いられるリア側偏光子は、液晶表示装置の視認側とは反対側に配置される偏光子である。具体的な作製方法等は、上述した偏光子と同様である。
【実施例】
【００４８】
以下に実施例を挙げて本発明をさらに具体的に説明する。以下の実施例に示す材料、試薬、物質量及びその割合、並びに、操作等は本発明の趣旨から逸脱しない限り適宜変更できる。従って、本発明の範囲は以下の具体例に制限されるものではない。
【００４９】
１．  異方性光吸収層１〜１７の準備
（１）  異方性光吸収層１の準備
＜配向膜の形成＞
ガラス基材（セントラル硝子社製、青板ガラス、サイズ２００ｍｍ×２００ｍｍ、厚さ１．１ｍｍ）をアルカリ洗剤で洗浄し、次いで純水を注いだ後、ガラス基材を乾燥させた。
乾燥後のガラス基材上に、下記の配向膜形成用組成物１を＃１２のバーを用いて塗布し、１１０℃にて２分間乾燥し、ガラス基材上に配向膜１を形成した。
【００５０】
（配向膜形成用組成物１の組成）
・下記変性ポリビニルアルコール                      ２．００質量部
・水                                              ７４．０８質量部
・メタノール                                      ２３．７６質量部
・光重合開始剤
（イルガキュア２９５９、ＢＡＳＦ社製）            ０．０６質量部
【００５１】
（変性ポリビニルアルコール）
【化１】
2018022153.tif 000003
【００５２】
（式中、繰り返し単位に付された数値は、各繰り返し単位のモル比率を表す。）
【００５３】
＜異方性光吸収層の作製＞
得られた配向膜１上に、下記の着色組成物１を１０００回転でスピンコートして、塗布膜を形成した。塗布膜を室温で３０秒間乾燥させた後、８０℃まで加熱して３０秒間保持し、さらに１４０℃まで加熱して３０秒間保持し、塗布膜を室温になるまで冷却した。次いで、塗布膜を８０℃まで再加熱して３０秒間保持して後に室温まで冷却し、異方性光吸収層１を作製した。作製した異方性光吸収層１の吸収軸は、膜面に対して垂直方向であった。
【００５４】
（着色組成物１の組成）
・下記２色性色素化合物Ｄ１                          ４．２２質量部
・下記２色性色素化合物Ｄ２                          ３．４８質量部
・下記高分子化合物Ｐ１                              ２１．１質量部
・下記界面改良剤Ｆ１                                ０．５７質量部
・下記界面改良剤Ｆ２                                ０．５７質量部
・下記界面改良剤Ｆ３                                ０．０９質量部
・クロロホルム                                    ９７０．０質量部
【００５５】
【化２】
2018022153.tif 000004
【００５６】
（２）  異方性光吸収層２の準備
ガラス基材上に異方性光吸収層１の作製と同様に配向膜１を作製した。得られた配向膜１上に、下記の着色組成物２を１０００回転でスピンコートして、塗布膜を形成した。塗布膜を室温で３０秒間乾燥させた後、８０℃まで加熱して３０秒間保持し、さらに１４０℃まで加熱して３０秒間保持し、塗布膜を室温になるまで冷却した。次いで、塗布膜を８０℃まで再加熱して３０秒間保持して後に室温まで冷却した塗布膜を窒素雰囲気下（酸素濃度１００ｐｐｍ）で紫外線照射（５００ｍＪ／ｃｍ2、超高圧水銀ランプ使用）によって配向を固定化し、異方性光吸収層２を作製した。作製した異方性光吸収層２の吸収軸は膜面に対して垂直方向であった。
【００５７】
（着色組成物２の組成）
・上記２色性色素化合物Ｄ１                            ２．４９質量部
・上記２色性色素化合物Ｄ２                            ３．１６質量部
・下記２色性色素化合物Ｄ３                            ４．６７質量部
・上記高分子化合物Ｐ１                                １７．８質量部
・上記界面改良剤Ｆ１                                  ０．３６質量部
・上記界面改良剤Ｆ２                                  ０．３６質量部
・上記界面改良剤Ｆ３                                  ０．１１質量部
・重合開始剤（ＩＲＧＡＣＵＲＥ ８１９、ＢＡＳＦ社製）  １．０７質量部
・クロロホルム                                    ９７０．００質量部
【００５８】
【化３】
2018022153.tif 000005
【００５９】
（３）  異方性光吸収層３〜１７の準備
着色組成物において、２色性色素化合物Ｄ１、Ｄ２、Ｄ３、高分子化合物Ｐ１及びクロロホルムの添加量を変更した以外は、異方性光吸収層２と同様の方法を用いて、異方性光吸収層３〜１７を作製した。作製した各異方性光吸収層の吸収軸は、それぞれ膜面に対して垂直方向であった。
【００６０】
２．異方性光吸収層１〜１７の特性
作製した異方性光吸収層１〜１７の特性を、下記表１にまとめる。ＲｔｈＡＣ［５５０］、Δｋ［５５０］×ｄＡＣ、ｋｏ［５５０］×ｄＡＣ、Δｋ［４５０］／Δｋ［５５０］、及びΔｋ［６３０］／Δｋ［５５０］は、上述した方法により測定した。吸収係数ｋについては、上述した方法に沿って、具体的には、Δｋ［５５０］×ｄＡＣ、Δｋ［４５０］／Δｋ［５５０］、及びΔｋ［６３０］／Δｋ［５５０］は、極角を−５０°〜５０°まで１０°毎にミューラーマトリックスを計測し、偏光特性の極角方向依存性から吸収異方性の程度Δｋ×ｄＡＣをフィッティングすることで求めた。
【００６１】
【表１】
2018022153.tif 000006
【００６２】
３．位相差層１〜１３の準備
（１）位相差層１の準備
特開２０１３−２３５２３２号公報記載の支持体７の作製において、膜厚を調整した以外は支持体７と同様の方法で、位相差層１を作製した。
【００６３】
（２）位相差層２の準備
特許第５５２９５１２号公報記載のフィルム１２の作製において、横延伸倍率を調整した以外はフィルム１２と同様の方法で、位相差層２を作製した。
【００６４】
（３）位相差層３の準備
特許第５５２９５１２号公報記載のフィルム１１を、位相差層３として使用した。
【００６５】
（４）位相差層４の準備
市販のセルロースアシレート系フィルム、商品名  「フジタック  ＴＤ８０ＵＬ」（富士フイルム社製）を準備し、位相差層４として使用した。
【００６６】
（５）位相差層５の準備
特許第５５２９５１２号公報記載のフィルム５の作製において、膜厚を調整した以外はフィルム５と同様の方法で、位相差層５を作製した。
【００６７】
（６）位相差層６の準備
＜光配向膜の形成＞
特開２０１３−２５０５７１号公報の比較例１に記載のジアゾ染料ＳＤ１を用意し、下記組成の光配向膜形成用塗布液２を調製した。商品名「フジタック  ＴＤ８０ＵＬ」（富士フイルム社製）を準備し、アルカリ鹸化処理を施した。この上に光配向膜形成用塗布液２をスリットコーターで連続的に塗布し、光配向膜を形成した。得られた光配向膜に対して偏光紫外線を照射（５０ｍＪ／ｃｍ２、７５０Ｗ超高圧水銀ランプ使用し、搬送方向が透過軸方向となるように配置したワイヤーグリッド偏光板を介して偏光を照射）することで、光配向膜２を形成した。
【００６８】
(光配向膜形成用塗布液２）
―――――――――――――――――――――――――――――――――
・ジアゾ染料ＳＤ１                                １．２質量部
・ブトシキエタノール                            ４９．９質量部
・ジプロピレングリコールモノメチルエーテル      ４９．９質量部
・水                                            １９．０質量部
―――――――――――――――――――――――――――――――――
【００６９】
＜光学異方性層の形成＞
下記組成の光学異方性層用塗布液１を調製した。得られた光配向膜２上に、下記組成の光学異方性層用塗布液１をスリットコーターで連続的に塗布した。塗布液の溶媒の乾燥及び液晶性化合物の配向熟成のために、１００℃まで加熱した後、６０℃まで冷却し、窒素雰囲気下（酸素濃度１００ｐｐｍ）で紫外線照射（５００ｍＪ／ｃｍ2、超高圧水銀ランプ使用）によって配向を固定化し、厚さ１．１μｍの位相差層６を作製した。位相差層６を偏光顕微鏡で観察した結果、スメクチックＡ相で配向が安定していることを確認した。
【００７０】
(光学異方性層用塗布液１）
―――――――――――――――――――――――――――――――――
・下記液晶性化合物Ｌ−３                          ４３．７５質量部
・下記液晶性化合物Ｌ−４                          ４３．７５質量部
・下記重合性化合物Ａ−１                          １２．５０質量部
・下記重合開始剤Ｓ−１（オキシム型）                ３．００質量部
・レベリング剤（下記化合物Ｇ−１）                  ０．２０質量部
・ハイソルブＭＴＥＭ（東邦化学工業社製）            ２．００質量部
・ＮＫエステルＡ−２００（新中村化学工業社製）      １．００質量部
・メチルエチルケトン                              ２４７．８質量部
―――――――――――――――――――――――――――――――――
なお、下記液晶性化合物Ｌ−３及びＬ−４のアクリロイルオキシ基に隣接する基は、プロピレン基（メチル基がエチレン基に置換した基）を表し、下記液晶性化合物Ｌ−３及びＬ−４は、メチル基の位置が異なる位置異性体の混合物を表す。
【００７１】
【化４】
2018022153.tif 000007
【００７２】
（７）位相差層７の準備
位相差層６の作製において、光学異方性層用塗布液１の塗布量を調整した以外は位相差層６と同様の方法で、厚さ１．６μｍの位相差層７を作製した。
【００７３】
（８）位相差層８の準備
＜光学異方性層の形成＞
下記組成の光学異方性層用塗布液２を調製した。異方性光吸収層１の作製に用いた配向膜１を準備し、配向膜１上に光学異方性層用塗布液２をスリットコーターで連続的に塗布した。塗布液の溶媒の乾燥及び液晶性化合物の配向熟成のために、７０℃まで加熱した後、６０℃まで冷却し、窒素雰囲気下（酸素濃度１００ｐｐｍ）で紫外線照射（５００ｍＪ／ｃｍ2、超高圧水銀ランプ使用）によって配向を固定化し、厚さ０．６μｍの位相差層８を作製した。
なお、位相差層７と位相差層８とが積層された形態については、配向膜１の代わりに、位相差層７を用いた以外は同様の方法で、位相差層７と位相差層８との積層体を作製した。
【００７４】
(光学異方性層用塗布液２）
―――――――――――――――――――――――――――――――――
・上記液晶性化合物Ｌ−３                          ３６．１４質量部
・上記液晶性化合物Ｌ−４                          １８．８６質量部
・下記液晶性化合物Ｌ−１                          ４５．００質量部
・下記重合性化合物Ａ−２                            ０．５０質量部
・上記重合開始剤Ｓ−１（オキシム型）                １．５０質量部
・レベリング剤（下記化合物Ｇ−２）                  ０．２０質量部
・レベリング剤（下記化合物Ｇ−３）                  ０．４０質量部
・Ｖ＃３６０（大阪有機化学社製）                  １６．００質量部
・メチルエチルケトン                              ２５２．０質量部
―――――――――――――――――――――――――――――――――
【００７５】
【化５】
2018022153.tif 000008
【００７６】
（９）位相差層９の準備
特許第５５２９５１２号公報記載のフィルム１２の作製において、膜厚と横延伸倍率とを調整した以外はフィルム１２と同様の方法で、位相差層９を作製した。
【００７７】
（１１）位相差層１１の準備
特開２０１３−２３５２３２号公報記載の支持体５の作製において、延伸温度、倍率及び膜厚を調整した以外は支持体５と同様の方法で、位相差層１１を作製した。
【００７８】
（１２）位相差層１２の準備
特許第５８６３６２４号公報記載の実施例９に記載の光学フィルムを準備し、位相差層１２として使用した。
【００７９】
（１３）位相差層１３の準備
特開２０１３−２３５２３２号公報記載の支持体６の作製において、膜厚を調整した以外は支持体６と同様の方法で、位相差層１３を作製した。
【００８０】
４．位相差層１〜９、１１〜１３の特性
作製した位相差層１〜９、１１〜１３の特性を、下記表２に示す。なお、各位相差層のＲｅ位相差［５５０］及びＲｔｈ位相差［５５０］は、各位相差層を２５℃及び６０％ＲＨの環境下で２時間調湿した後、上述した測定方法により測定した値である。また、位相差層の面内遅相軸の方向については、位相差層の長手方向の場合は「ＭＤ」、位相差層の長手方向と直交方向の場合は「ＴＤ」、面内遅相軸が検出出来なかった場合は「−」として下記表２に記載した。
【００８１】
【表２】
2018022153.tif 000009
【００８２】
５．偏光板の作製
（１）比較例１〜４、６〜８、及び、実施例１〜１９の偏光板の作製
国際公開特許ＷＯ２０１５／１６６９９１号公報記載の片面保護膜付偏光板０２と同様の方法で、偏光子の厚さが８μｍで、偏光子の片面がむき出しの偏光板１を作製した。偏光板１の偏光子がむき出しの面に、接着剤及び粘着剤を用いて異方性光吸収層１〜１７、及び、位相差層１〜９、１１〜１３を下記表３〜５の組み合わせで貼り合わせることで偏光板を作製した。なお、位相差層の長手方向（ＭＤ）が、偏光子の吸収軸方向と平行になるように貼り合わせた。位相差層のうち、位相差層１〜５、９、１１〜１３については、アルカリ鹸化処理したものを偏光板との貼り合わせに使用した。位相差層６〜８については、光配向膜ならびにＴＤ８０ＵＬから位相差層６〜８のみを、粘着剤を用いて転写することで下記表３〜５の偏光板を作製した。異方性光吸収層１〜１７については、ガラス基材から異方性光吸収層を、粘着剤を用いて転写することで下記表３〜５の偏光板を作製した。
【００８３】
（２）比較例５の偏光板の作製
国際公開特許ＷＯ２０１５／１６６９９１号公報記載の片面保護膜付偏光板０２と同様の方法で、偏光子の厚さが８μｍで、偏光子の両面がむき出しの偏光板２を作製した。偏光子の片面に、アルカリ鹸化処理した位相差層１を接着剤で貼り合わせた。次いで、ガラス基材から異方性光吸収層１を、位相差層１上に粘着剤を用いて転写することで、比較例５の偏光板を作製した。
【００８４】
６．液晶表示装置への実装及び表示性能の評価
（１）液晶表示装置への実装
ＩＰＳモードの液晶表示装置であるｉＰａｄ（登録商標）（ＡＰＰＬＥ社製）を分解し、液晶セルからフロント偏光板を剥離し、下記表３〜５記載の実施例１〜１９及び比較例１〜８の偏光板を液晶セルのフロント側に貼合し、液晶表示装置を作製した。なお、実施例１〜１９及び比較例１〜８の偏光板中の偏光子の吸収軸が、リア側偏光子の吸収軸と直交するように実装した。
【００８５】
（２）視野角ＣＲの評価
作製した液晶表示装置について、測定機“ＥＺ−Ｃｏｎｔｒａｓｔ  ＸＬ８８”（ＥＬＤＩＭ社製）を用いて、方位角０°（水平方向）から反時計方向に３５９°まで１°刻み、及び、極角０゜（正面方向）から８８゜までの１゜刻みの白表示における輝度（Ｙｗ）及び黒表示における輝度（Ｙｂ）を測定した。視野角ＣＲとして、方位角４５°、極角６０°におけるコントラスト比（Ｙｗ／Ｙｂ）を算出した。
【００８６】
（３）正面白輝度比の評価
作製した液晶表示装置について、測定機“ＥＺ−Ｃｏｎｔｒａｓｔ  ＸＬ８８”（ＥＬＤＩＭ社製）を用いて、白表示における正面輝度（Ｙｗ）を測定した。次いで、比較例１の液晶表示装置の白表示における正面輝度（Ｙｗ１）を基準にして、下記式を用いて正面白輝度比を算出した。
正面白輝度比＝Ｙｗ／Ｙｗ１×１００
【００８７】
（４）斜め色味の評価
作製した液晶表示装置に映像ソースを表示し、極角４５°において方位角０°から３６０°までの色味変化を観察し、下記の基準で評価した。
Ａ：色味付きは全く視認されない。（許容）
Ｂ：高輝度領域で色味付きがわずかに視認されるが、実際の映像ソースでは全く気にならない。（許容）
Ｃ：実際の映像ソースでの色づきはわずかであり、許容できる。
Ｄ：実際の映像ソースでの色づきが大きく、許容できない場合がある。
Ｅ：視野角光漏れが多く、映像ソースが全体的に白くぼやけるため、評価できない。
【００８８】
表３〜５中、Ｒｅ位相差［５５０］は、実施例及び比較例の偏光板に含まれる全位相差層の、波長５５０ｎｍにおける面内方向のレターデーションの合計値である。Ｒｔｈ位相差［５５０］は、実施例及び比較例の偏光板に含まれる全位相差層の、波長５５０ｎｍにおける厚さ方向のレターデーションの合計値である。
表３〜５中、「Ａ」は該当する式を満たしていることを意味し、「Ｂ」は満たさないことを意味する。
なお、表３に示すように、実施例１〜３、５〜１７、１９、および、比較例２、５〜８においては、偏光子の吸収軸と位相差層の面内遅相軸とが直交であり、実施例４および１８においては、偏光子の吸収軸と位相差層の面内遅相軸とが平行であった。
【００８９】
【表３】
2018022153.tif 000010
【００９０】
【表４】
2018022153.tif 000011
【００９１】
【表５】
2018022153.tif 000012
【００９２】
上記結果から、従来のように異方性光吸収層のみを有する比較例３及び４の液晶表示装置は、異方性光吸収層を有さない比較例１の液晶表示装置に対して視野角コントラストの改善効果は小さいことがわかる。一方で、異方性光吸収層と位相差層とを有し、かつ、上記式（Ｉ）及び式（ＩＩＩ）をともに満足する本発明の実施例の液晶表示装置は、視野角コントラストが格段に優れていることが理解できる。この効果は、従来の位相差層による効果だけでは説明できないことが比較例２と実施例１との比較から明らかである。
また、比較例８、実施例３及び実施例７の比較から、異方性光吸収層のＲｔｈＡＣ［５５０］が同じでも、吸収係数に基づくΔｋ［５５０］×ｄＡＣが異なると、組み合わせる位相差層の位相差特性を変更しないと、視野角ＣＲを改善できないことがわかる。すなわち、実施例３で高い視野角ＣＲを得られた位相差層３を、比較例８に適用しても視野角コントラストは改善しない。このことから、異方性光吸収層のＲｔｈＡＣ［５５０］だけでなく、Δｋ［５５０］×ｄＡＣも考慮して、位相差層の位相差特性を選択する必要があることが理解できる。本発明の視野角コントラスト改善効果は、異方性光吸収層と位相差層とを有し、かつ、上記式（Ｉ）及び式（ＩＩＩ）をともに満足することによってはじめて得られることは明らかである。
さらに、上記式（ＩＶ）及び式（Ｖ）のいずれかを満たさない実施例１２〜１４の液晶表示装置では、実際の映像ソースでの色づきが大きく視認される場合があることが理解できる。
上記式（ＶＩ）を満たさない実施例９の液晶表示装置では、異方性光吸収層の光吸収によって、正面輝度がやや低下することがわかる。
また、上述した式（ＩＶ−１）及び式（Ｖ−１）の関係を満たす場合、さらには式（ＩＶ−２）及び式（Ｖ−２）の関係を満たす場合、斜め色味がより改善されることがわかる。
さらに、実施例１１と他の実施例との比較より式（ＩＶ）を満たす場合、正面白輝度比がより向上することがわかる。
【符号の説明】
【００９３】
１      偏光子
２      異方性光吸収層
３      位相差層
４      液晶セル
５      リア側偏光子
１０    積層体
１００  液晶表示装置
【図１】
2018022153.tif 000013
【図２】
2018022153.tif 000014
【図３】
2018022153.tif 000015